(57)【特許請求の範囲】
【請求項１】
所定の間隔で互いに離間した状態となるように空隙層を挟んで対向して配置された一対のガラス板を含み、室内空間と室外空間とを分離する複層ガラスユニットであって、
前記一対のガラス板のうち前記室内空間側に位置するガラス板における前記空隙層側の主平面に第１の低放射率（Ｌｏｗ−Ｅ）膜、前記室内空間側の主平面に第２の低放射率膜が、それぞれ形成されており、
前記室内空間側の主平面に形成された前記第２の低放射率膜の表面の算術平均粗さＲａが１４ｎｍ以下であり、
前記第１の低放射率膜は、金属層と、前記金属層における前記空隙層側の面に当該金属層と接して配置された犠牲層と、前記金属層および前記犠牲層を挟持する誘電体層のペアとを含む第１の積層構造、を有し、
前記第２の低放射率膜は、当該第２の低放射率膜が形成された前記主平面側から順に下地層、透明導電性酸化物層およびアモルファス層を含む第２の積層構造を有する、複層ガラスユニット。
【請求項２】
所定の間隔で互いに離間した状態となるように空隙層を挟んで対向して配置された一対のガラス板を含み、室内空間と室外空間とを分離する複層ガラスユニットであって、
前記一対のガラス板のうち前記室内空間側に位置するガラス板における前記空隙層側の主平面に第１の低放射率（Ｌｏｗ−Ｅ）膜、前記室内空間側の主平面に第２の低放射率膜が、それぞれ形成されており、
前記室内空間側の主平面に形成された前記第２の低放射率膜の表面の算術平均粗さＲａが１４ｎｍ以下であり、
前記複層ガラスユニットの厚さが２２ｍｍ以下、Ｕ値が１．６（Ｗ／（ｍ2・Ｋ））以下、ＳＨＧＣ値が０．４〜０．７、可視光線透過率が５０〜７５％である、複層ガラスユニット。
【請求項３】
前記第１の低放射率膜は、金属層と、前記金属層における前記空隙層側の面に当該金属層と接して配置された犠牲層と、前記金属層および前記犠牲層を挟持する誘電体層のペアとを含む第１の積層構造、を有し、
前記第２の低放射率膜は、当該第２の低放射率膜が形成された前記主平面側から順に下地層、透明導電性酸化物層およびアモルファス層を含む第２の積層構造を有する、請求項２に記載の複層ガラスユニット。
【請求項４】
前記アモルファス層の厚さが４０ｎｍ未満である、請求項１または３に記載の複層ガラスユニット。
【請求項５】
前記第２の低放射率膜について、
前記透明導電性酸化物層が、厚さ１２０ｎｍ以上のフッ素ドープ酸化スズ層を含み、
前記アモルファス層が、厚さ１５〜７０ｎｍのシリカ層を含み、
前記透明導電性酸化物層の厚さｄ１および前記アモルファス層の厚さｄ２は、式ｄ２≧ｄ１×０．１１＋１．４ｎｍを満たし、
前記第２の低放射率膜の放射率εが０．３４以下である、請求項１または３に記載の複層ガラスユニット。
【請求項６】
前記第１の低放射率膜が２つの前記第１の積層構造を有する、請求項１または３に記載の複層ガラスユニット。
【請求項７】
前記２つの第１の積層構造のうち、前記第１の低放射率膜が形成された前記主平面からより遠い当該構造が含む前記金属層の厚さｄ３に対する、当該主平面により近い当該構造が含む前記金属層の厚さｄ４の比ｄ４／ｄ３が１．１５以上であり、
前記厚さｄ３が６ｎｍ以上である、請求項６に記載の複層ガラスユニット。
【請求項８】
前記第２の低放射率膜の表面における粗さ曲線の二乗平均平方根傾斜ＲΔｑが０．７７以下である、請求項１または２に記載の複層ガラスユニット。
【請求項９】
前記第２の低放射率膜が機能性層をさらに有する、請求項１または２に記載の複層ガラスユニット。
【請求項１０】
前記一対のガラス板のうち前記室外空間側に位置するガラス板の双方の主平面に低放射率（Ｌｏｗ−Ｅ）膜が形成されていない、請求項１または２に記載の複層ガラスユニット。
【請求項１１】
前記空隙層よりも前記室外空間側に、型板ガラス板または網入りガラス板を備える、請求項１または２に記載の複層ガラスユニット。
【請求項１２】
前記一対のガラス板のうち前記室外空間側に位置するガラス板に対して、所定の間隔で互いに離間した状態となるようにさらなる空隙層を挟んで対向して前記室外空間側に配置されたガラス板をさらに含む、請求項１または２に記載の複層ガラスユニット。
【請求項１３】
前記空隙層が減圧層である、請求項１または２に記載の複層ガラスユニット。
【請求項１４】
請求項１〜１３のいずれかに記載の複層ガラスユニットにおける、前記一対のガラス板のうち前記室内空間側に位置する前記ガラス板に用いるガラス板であって、
当該ガラス板の一方の主平面に第１の低放射率（Ｌｏｗ−Ｅ）膜、他方の主平面に第２の低放射率膜が、それぞれ形成されており、
前記他方の主平面に形成された前記第２の低放射率膜の表面の算術平均粗さＲａが１４ｎｍ以下であり、
前記第１の低放射率膜は、金属層と、前記金属層における前記空隙層側の面に当該金属層と接して配置された犠牲層と、前記金属層および前記犠牲層を挟持する誘電体層のペアとを含む第１の積層構造、を有し、
前記第２の低放射率膜は、当該第２の低放射率膜が形成された前記主平面側から順に下地層、透明導電性酸化物層およびアモルファス層を含む第２の積層構造を有する、複層ガラスユニット用ガラス板。
【請求項１５】
前記第２の低放射率膜の表面における粗さ曲線の二乗平均平方根傾斜ＲΔｑが０．７７以下である、請求項１４に記載の複層ガラスユニット用ガラス板。
【請求項１６】
３つのガラス板Ａ、ガラス板Ｂおよびガラス板Ｃから構成され、室内空間と室外空間とを分離する複層ガラスユニットであって、
前記ガラス板Ａおよび前記ガラス板Ｂ、ならびに前記ガラス板Ｂおよび前記ガラス板Ｃは、それぞれ、所定の間隔で互いに離間した状態となるように空隙層を挟んで対向して配置され、
前記３つのガラス板のうち最も前記室内空間側に位置する前記ガラス板Ｃにおける前記空隙層側の主平面に第１の低放射率（Ｌｏｗ−Ｅ）膜、前記室内空間側の主平面に第２の低放射率膜が、それぞれ形成されているとともに、前記３つのガラス板のうち最も前記室外空間側に位置する前記ガラス板Ａにおける前記ガラス板Ｂ側の主平面または中央の前記ガラス板Ｂにおける前記ガラス板Ａ側の主平面に第３の低放射率膜が形成されており、
前記ガラス板Ｃの前記室内空間側の主平面に形成された前記第２の低放射率膜の表面の算術平均粗さＲａが１４ｎｍ以下であり、
前記第１の低放射率膜は、金属層と、前記金属層における前記空隙層側の面に当該金属層と接して配置された犠牲層と、前記金属層および前記犠牲層を挟持する誘電体層のペアとを含む第１の積層構造、を有し、
前記第２の低放射率膜は、当該第２の低放射率膜が形成された前記主平面側から順に下地層、透明導電性酸化物層およびアモルファス層を含む第２の積層構造を有する、複層ガラスユニット。
【請求項１７】
前記アモルファス層の厚さが４０ｎｍ未満である、請求項１６に記載の複層ガラスユニット。
【請求項１８】
前記第２の低放射率膜について、
前記透明導電性酸化物層が、厚さ１２０ｎｍ以上のフッ素ドープ酸化スズ層を含み、
前記アモルファス層が、厚さ１５〜７０ｎｍのシリカ層を含み、
前記透明導電性酸化物層の厚さｄ１および前記アモルファス層の厚さｄ２は、式ｄ２≧ｄ１×０．１１＋１．４ｎｍを満たし、
前記第２の低放射率膜の放射率εが０．３４以下である、請求項１６に記載の複層ガラスユニット。
【請求項１９】
前記第１の低放射率膜が２つの前記第１の積層構造を有する、請求項１６に記載の複層ガラスユニット。
【請求項２０】
前記２つの第１の積層構造のうち、前記第１の低放射率膜が形成された前記主平面からより遠い当該構造が含む前記金属層の厚さｄ３に対する、当該主平面により近い当該構造が含む前記金属層の厚さｄ４の比ｄ４／ｄ３が１．１５以上であり、
前記厚さｄ３が６ｎｍ以上である、請求項１９に記載の複層ガラスユニット。
【請求項２１】
前記第２の低放射率膜の表面における粗さ曲線の二乗平均平方根傾斜ＲΔｑが０．７７以下である、請求項１６に記載の複層ガラスユニット。
【請求項２２】
前記第２の低放射率膜が機能性層をさらに有する、請求項１６に記載の複層ガラスユニット。
【請求項２３】
前記３つのガラス板のうち中央の前記ガラス板Ｂの双方の主平面に低放射率（Ｌｏｗ−Ｅ）膜が形成されていない、請求項１６に記載の複層ガラスユニット。
【請求項２４】
前記ガラス板Ｂと前記ガラス板Ｃとの間の前記空隙層が減圧層である、請求項１６に記載の複層ガラスユニット。
【発明の詳細な説明】
【技術分野】
【０００１】
本発明は、窓構造などに使用される複層ガラスユニットと、当該ユニットに使用する複層ガラスユニット用ガラス板とに関する。
【背景技術】
【０００２】
建物および車両などの室内空間と室外空間とを分離する窓構造に、複層ガラスユニットが使用されることがある。複層ガラスユニットは、所定の間隔で互いに離間した状態となるように空隙層を挟んで対向して配置された一対のガラス板を含む。複層ガラスユニットを用いた窓構造ではこの空隙層の存在により、単なる一枚のガラス板を用いた窓構造に比べて断熱性が向上する。窓構造の断熱性の向上によって、室内の空調に必要なエネルギーを低減できる。【０００３】
近年、断熱性に加えて遮熱性をさらに確保するために、遮熱機能膜を主平面（ガラス面）に形成したガラス板を用いた複層ガラスユニットが開発されている。窓構造が遮熱性を併せ持つと、特に夏季において、強い日差しの室内空間への進入が緩和され、また夜間においても室外空間からの熱の流入を緩和できる。遮熱機能膜として、低放射率膜（Ｌｏｗ−Ｅ膜）が知られている。例えば特開2013-517206号公報には、室外空間側の第１のガラス板および室内空間側の第２のガラス板を備える複層断熱ガラスユニットであって、第２のガラス板の外側面（室内側の主平面：後述の第４面（＃４面））に透明導電膜を含む低放射率膜が形成されたガラスユニットが開示されている。また、特開2013-517206号公報には、このガラスユニットにおいて、第１のガラス板の内側面（空隙層側の主平面：後述の第２面（＃２面））に、銀を含む膜を有する低放射率膜をさらに形成してもよいことが記載されている。
【先行技術文献】
【特許文献】
【０００４】
【特許文献１】特開2013-517206号公報
【発明の概要】
【発明が解決しようとする課題】
【０００５】
特開2013-517206号公報に開示の複層ガラスユニットのように、当該ユニットを構成するガラス板の２つの主平面に低放射率膜を形成することによって、１つの主平面のみに低放射率膜を形成する場合に比べて複層ガラスユニットの（すなわち当該ユニットを備える窓構造の）遮熱性の向上、例えばＵ値（熱貫流率）の低下、が期待される。【０００６】
ここで、夏季のみならず冬季の室内環境の快適度を向上させ、年間を通じて空調に必要なエネルギーを低減させるためには、ＳＨＧＣ（日射熱取得率）の値を大きく設計できる複層ガラスユニットが望まれる。しかし、特開2013-517206号公報の複層ガラスユニットでは、とりうるＳＨＧＣの値に限界がある。【０００７】
本発明の目的の一つは、低いＵ値を維持したままＳＨＧＣの値を従来より大きく設計可能である複層ガラスユニットの提供にある。
【課題を解決するための手段】
【０００８】
本発明の複層ガラスユニットは、所定の間隔で互いに離間した状態となるように空隙層を挟んで対向して配置された一対のガラス板を含み、室内空間と室外空間とを分離する複層ガラスユニットであって、前記一対のガラス板のうち前記室内空間側に位置するガラス板における前記空隙層側の主平面に第１の低放射率（Ｌｏｗ−Ｅ）膜、前記室内空間側の主平面に第２の低放射率膜が、それぞれ形成されており、前記室内空間側の主平面に形成された前記第２の低放射率膜の表面の算術平均粗さＲａが１４ｎｍ以下である。【０００９】
これとは異なる側面から見た本発明の複層ガラスユニットは、３つのガラス板Ａ、ガラス板Ｂおよびガラス板Ｃから構成され、室内空間と室外空間とを分離する複層ガラスユニットであって、前記ガラス板Ａおよび前記ガラス板Ｂ、ならびに前記ガラス板Ｂおよび前記ガラス板Ｃは、それぞれ、所定の間隔で互いに離間した状態となるように空隙層を挟んで対向して配置され、前記３つのガラス板のうち最も前記室内空間側に位置する前記ガラス板Ｃにおける前記空隙層側の主平面に第１の低放射率（Ｌｏｗ−Ｅ）膜、前記室内空間側の主平面に第２の低放射率膜が、それぞれ形成されているとともに、前記３つのガラス板のうち最も前記室外空間側に位置する前記ガラス板Ａにおける前記ガラス板Ｂ側の主平面または中央の前記ガラス板Ｂにおける前記ガラス板Ａ側の主平面に第３の低放射率膜が形成されており、前記ガラス板Ｃの前記室内空間側の主平面に形成された前記第２の低放射率膜の表面の算術平均粗さＲａが１４ｎｍ以下である。【００１０】
本発明の複層ガラスユニット用ガラス板は、上記本発明の複層ガラスユニットにおける前記室内空間側に位置する前記ガラス板に用いるガラス板であって、当該ガラス板の双方の主平面に低放射率（Ｌｏｗ−Ｅ）膜が形成されており、一方の前記主平面に形成された前記低放射率膜の表面の算術平均粗さＲａが１４ｎｍ以下である。
【発明の効果】
【００１１】
本発明によれば、低いＵ値を維持したままＳＨＧＣの値を従来より大きく設計可能な複層ガラスユニットが得られる。
【図面の簡単な説明】
【００１２】
【図１】本発明の複層ガラスユニットの一例を模式的に示す断面図である。
【図２】本発明の複層ガラスユニットの別の一例を模式的に示す断面図である。
【図３】本発明の複層ガラスユニットのまた別の一例を模式的に示す断面図である。
【図４】本発明の複層ガラスユニットのさらに別の一例を模式的に示す断面図である。
【図５】実施例および比較例におけるＬｏｗ−Ｅ膜形成面の算術平均粗さＲａと粗さ曲線の二乗平均平方根傾斜ＲΔｑとの関係を示す図である。
【発明を実施するための形態】
【００１３】
本開示の第１の態様は、所定の間隔で互いに離間した状態となるように空隙層を挟んで対向して配置された一対のガラス板を含み、室内空間と室外空間とを分離する複層ガラスユニットであって、前記一対のガラス板のうち前記室内空間側に位置するガラス板における前記空隙層側の主平面に第１の低放射率（Ｌｏｗ−Ｅ）膜、前記室内空間側の主平面に第２の低放射率膜が、それぞれ形成されており、前記室内空間側の主平面に形成された前記第２の低放射率膜の表面の算術平均粗さＲａが１４ｎｍ以下である、複層ガラスユニットを提供する。
【００１４】
本開示の第２の態様は、第１の態様に加え、前記第１の低放射率膜が金属層と、前記金属層における前記空隙層側の面に当該金属層と接して配置された犠牲層と、前記金属層および前記犠牲層を挟持する誘電体層のペアとを含む第１の積層構造を有し、前記第２の低放射率膜が、当該第２の低放射率膜が形成された前記主平面側から順に下地層、透明導電性酸化物層およびアモルファス層を含む第２の積層構造を有する複層ガラスユニットを提供する。
【００１５】
本開示の第３の態様は、第２の態様に加え、前記アモルファス層の厚さが４０ｎｍ未満である複層ガラスユニットを提供する。
【００１６】
本開示の第４の態様は、第２の態様に加え、前記透明導電性酸化物層が厚さ１２０ｎｍ以上のフッ素ドープ酸化スズ層を含み、前記アモルファス層が厚さ１５〜７０ｎｍのシリカ層を含み、前記透明導電性酸化物層の厚さｄ１および前記アモルファス層の厚さｄ２が、式ｄ２≧ｄ１×０．１１＋１．４ｎｍを満たし、前記第２の低放射率膜の放射率εが０．３４以下である複層ガラスユニットを提供する。
【００１７】
本開示の第５の態様は、第２から第４のいずれかの態様に加え、前記第１の低放射率膜が２つの前記第１の積層構造を有する複層ガラスユニットを提供する。
【００１８】
本開示の第６の態様は、第５の態様に加え、前記２つの第１の積層構造のうち、前記第１の低放射率膜が形成された前記主平面からより遠い当該構造が含む前記金属層の厚さｄ３に対する、当該主平面により近い当該構造が含む前記金属層の厚さｄ４の比ｄ４／ｄ３が１．１５以上であり、前記厚さｄ３が６ｎｍ以上である複層ガラスユニットを提供する。
【００１９】
本開示の第７の態様は、第１から第６のいずれかの態様に加え、前記第２の低放射率膜の表面における粗さ曲線の二乗平均平方根傾斜ＲΔｑが０．７７以下である複層ガラスユニットを提供する。
【００２０】
本開示の第８の態様は、第１から第７のいずれかの態様に加え、前記第２の低放射率膜が機能性層をさらに有する複層ガラスユニットを提供する。
【００２１】
本開示の第９の態様は、第１から第８のいずれかの態様に加え、前記一対のガラス板のうち前記室外空間側に位置するガラス板の双方の主平面に低放射率（Ｌｏｗ−Ｅ）膜が形成されていない複層ガラスユニットを提供する。
【００２２】
本開示の第１０の態様は、第１から第９のいずれかの態様に加え、前記複層ガラスユニットの厚さが２２ｍｍ以下、Ｕ値が１．６（Ｗ／（ｍ2・Ｋ））以下、ＳＨＧＣ値が０．４〜０．７、可視光線透過率が５０〜７５％である複層ガラスユニットを提供する。
【００２３】
本開示の第１１の態様は、第１から第１０のいずれかの態様に加え、前記空隙層よりも前記室外空間側に、型板ガラス板または網入りガラス板を備える複層ガラスユニットを提供する。
【００２４】
本開示の第１２の態様は、第１から第１１のいずれかの態様に加え、前記一対のガラス板のうち前記室外空間側に位置するガラス板に対して、所定の間隔で互いに離間した状態となるようにさらなる空隙層を挟んで対向して前記室外空間側に配置されたガラス板をさらに含む複層ガラスユニットを提供する。
【００２５】
本開示の第１３の態様は、第１から第１２のいずれかの態様の複層ガラスユニットにおける、前記一対のガラス板のうち前記室内空間側に位置する前記ガラス板に用いるガラス板であって、当該ガラス板の双方の主平面に低放射率（Ｌｏｗ−Ｅ）膜が形成されており、一方の前記主平面に形成された前記低放射率膜の表面の算術平均粗さＲａが１４ｎｍ以下である複層ガラスユニット用ガラス板を提供する。
【００２６】
本開示の第１４の態様は、第１３の態様に加え、一方の前記主平面に形成された前記低放射率膜の表面における粗さ曲線の二乗平均平方根傾斜ＲΔｑが０．７７以下である複層ガラスユニット用ガラス板を提供する。
【００２７】
本開示の第１５の態様は、３つのガラス板Ａ、ガラス板Ｂおよびガラス板Ｃから構成され、室内空間と室外空間とを分離する複層ガラスユニットであって、前記ガラス板Ａおよび前記ガラス板Ｂ、ならびに前記ガラス板Ｂおよび前記ガラス板Ｃは、それぞれ、所定の間隔で互いに離間した状態となるように空隙層を挟んで対向して配置され、前記３つのガラス板のうち最も前記室内空間側に位置する前記ガラス板Ｃにおける前記空隙層側の主平面に第１の低放射率（Ｌｏｗ−Ｅ）膜、前記室内空間側の主平面に第２の低放射率膜が、それぞれ形成されているとともに、前記３つのガラス板のうち最も前記室外空間側に位置する前記ガラス板Ａにおける前記ガラス板Ｂ側の主平面または中央の前記ガラス板Ｂにおける前記ガラス板Ａ側の主平面に第３の低放射率膜が形成されており、前記ガラス板Ｃの前記室内空間側の主平面に形成された前記第２の低放射率膜の表面の算術平均粗さＲａが１４ｎｍ以下である複層ガラスユニットを提供する。
【００２８】
図１に、本発明の複層ガラスユニットの一例を示す。図１に示す複層ガラスユニット１は、室外空間側に位置する第１のガラス板２および室内空間側に位置する第２のガラス板３の２枚のガラス板を備える。第１および第２のガラス板２，３は、空隙層４を挟んで対向して配置されている、空隙層４を間に挟んで対（ペア）となるガラス板である。第１および第２のガラス板２，３は、所定の間隔で互いに離間した状態となるように配置されており、離間した両者の間に形成された空間が空隙層４である。複層ガラスユニット１は、ガラスユニットとして単体で、または窓枠（サッシ）部を備える窓アセンブリとして、建物または車両などの窓構造に組み込まれ、室内空間と室外空間とを分離する。図１に示すガラスユニット１は２つのガラス板２，３から構成されており、第１のガラス板２は最も室外空間側にかつ当該空間に露出して、第２のガラス板３は最も室内空間側にかつ当該空間に露出して、それぞれ配置されている。
【００２９】
複層ガラスユニット１では、空隙層４を挟む一対のガラス板２，３のうち、室内空間側に位置する第２のガラス板３の双方の主平面（ガラス面）１１ｃ，１１ｄに、低放射率（Ｌｏｗ−Ｅ）膜５ａ，５ｂが形成されている。より具体的には、室内空間側に位置する第２のガラス板３における空隙層４側の主平面１１ｃに第１の低放射率膜５ａが、室内空間側の主平面１１ｄに第２の低放射率膜５ｂが、それぞれ形成されている。これにより、複層ガラスユニット１では、低いＵ値（熱貫流率）を維持したままＳＨＧＣ（日射熱取得率）の値を従来より大きく設計することが可能となり、当該ユニット１によって、夏季のみならず冬季の室内環境の快適度を向上させ、年間を通じて室内の空調に必要なエネルギーを低減することができる。また、室内空間に露出している第２のガラス板３の主平面１１ｄの表面のＲａが１４ｎｍ以下（厳密には、主平面１１ｄ上に形成された、室内空間に露出しているＬｏｗ−Ｅ膜５ｂの表面のＲａが１４ｎｍ以下）であることにより、複層ガラスユニット１の室内側のガラス面について良好な汚れ落ち性を確保できる。
【００３０】
複層ガラスユニットでは当業者の慣例として、当該ユニットが備えるガラス板の主平面について、室外空間側から第１面、第２面、第３面...と順に番号が付される。この慣例に基づけば、図１に示す複層断熱ガラスユニット１において、第１のガラス２の空隙層４とは反対側の主平面（室外空間に露出している主平面）１１ａが第１面（＃１面）、第１のガラス２の空隙層４に面する主平面１１ｂが第２面（＃２面）、第２のガラス３の空隙層４に面する主平面１１ｃが第３面（＃３面）、第２のガラス３の空隙層４とは反対側の主平面（室内空間に露出している主平面）１１ｄが第４面（＃４面）である。図１に示す例では、＃３面および＃４面がＬｏｗ−Ｅ膜を有する。
【００３１】
複層ガラスユニット１は、少なくとも２つのＬｏｗ−Ｅ膜を有する。これにより、Ｌｏｗ−Ｅ膜を１つのみ有する複層ガラスユニットに比べて遮熱性を向上、典型的にはＵ値を小さく、できる。例えば、銀（Ａｇ）層のような金属層を含むＬｏｗ−Ｅ膜において、金属層の数を増加させることによっても複層ガラスユニットのＵ値を低減できるが、Ｌｏｗ−Ｅ膜が１つの場合、その低減に限界がある。少なくとも２つのＬｏｗ−Ｅ膜により、当該限界を超えて複層ガラスユニットのＵ値を低減できる。また、複層ガラスユニット１では、空隙層４を挟んで室内空間側に位置する第２のガラス板３の双方の主平面１１ｃ，１１ｄにＬｏｗ−Ｅ膜５ａ，５ｂが形成されている。これにより、他の組み合わせの主平面に２つのＬｏｗ−Ｅ膜が形成されている場合に比べて、低いＵ値を保持したまま、より大きなＳＨＧＣの値を示す複層ガラスユニットを設計することが可能となる。
【００３２】
Ｌｏｗ−Ｅ膜５ａ，５ｂの構成は特に限定されず、公知のＬｏｗ−Ｅ膜を適用できる。
【００３３】
Ｌｏｗ−Ｅ膜の一例は、Ａｇ層のような金属層を含む膜である。この膜は、例えば、ガラス板の主平面側から順に、誘電体層／金属層／犠牲層／誘電体層が積層された構造（第１の積層構造）を有する。換言すれば、このＬｏｗ−Ｅ膜は、金属層と、金属層における上記主平面側とは反対側の面に当該金属層と接して配置された犠牲層と、金属層および犠牲層を挟持する誘電体層のペアとを含む第１の積層構造を有する。このＬｏｗ−Ｅ膜は２以上の金属層を含んでいてもよく、これにより複層ガラスユニットのＵ値をより小さくする設計が可能となる。この場合、Ｌｏｗ−Ｅ膜は、例えば、ガラス板の主平面側から順に、誘電体層／金属層／犠牲層／誘電体層／金属層／犠牲層／誘電体層が積層された構造を有しうる。すなわち、Ｌｏｗ−Ｅ膜は２以上の第１の積層構造を有していてもよく、この場合、犠牲層と金属層との間に挟まれた誘電体層を２つの第１の積層構造で共有することができる。
【００３４】
誘電体層、金属層および犠牲層の各層は、１つの材料から構成される１つの層であっても、互いに異なる材料から構成される２以上の層の積層体であってもよい。
【００３５】
第１の積層構造において金属層および犠牲層を挟持する一対の誘電体層は、同じ材料から構成されていても、互いに異なる材料から構成されていてもよい。
【００３６】
金属層を含むＬｏｗ−Ｅ膜は、当該金属層の数をｎとすると当該金属層を挟持する誘電体層の数がｎ＋１以上となるため、通常、２ｎ＋１またはそれ以上の数の層から構成されている。
【００３７】
金属層は、例えば、Ａｇ層である。Ａｇ層は、Ａｇを主成分とする層であってＡｇからなる層であってもよい。本明細書において「主成分」とは、当該層において最も含有率が大きな成分のことであり、その含有率は、通常５０重量％以上であり、７０重量％以上、８０重量％以上、９０重量％以上の順により好ましい。金属層には、Ａｇの代わりに、パラジウム、金、インジウム、亜鉛、スズ、アルミニウムおよび銅などの金属をＡｇにドープした材料を使用してもよい。
【００３８】
Ｌｏｗ−Ｅ膜が金属層を含む場合、Ｌｏｗ−Ｅ膜における金属層の厚さの合計は、例えば１８〜３４ｎｍであり、好ましくは２２〜２９ｎｍである。
【００３９】
犠牲層は、例えば、チタン、亜鉛、ニッケル、クロム、亜鉛／アルミニウム合金、ニオブ、ステンレス、これらの合金およびこれらの酸化物から選ばれる少なくとも１種を主成分とする層であり、チタン、チタン酸化物、亜鉛および亜鉛酸化物から選ばれる少なくとも１種を主成分とする層が好ましい。犠牲層の厚さは、例えば０．１〜５ｎｍであり、好ましくは０．５〜３ｎｍである。
【００４０】
誘電体層は、例えば、酸化物または窒化物を主成分とする層であり、このような誘電体層のより具体的な例は、ケイ素、アルミニウム、亜鉛、錫、チタン、インジウムおよびニオブの各酸化物ならびに各窒化物から選ばれる少なくとも１種を主成分とする層である。誘電体層の厚さは、例えば８〜１２０ｎｍであり、好ましくは１５〜８５ｎｍである。
【００４１】
金属層、犠牲層および誘電体層の形成方法は限定されず、公知の薄膜形成手法を利用できる。例えば、スパッタリング法によりこれらの層を形成できる。すなわち、金属層を含むＬｏｗ−Ｅ膜は、例えば、スパッタリング法により形成できる。酸化物または窒化物から構成される誘電体層は、例えば、スパッタリング法の一種である反応性スパッタリングにより形成できる。犠牲層は、金属層上に誘電体層を反応性スパッタリングにより形成するために必要な層（反応性スパッタリング時に自らが酸化することによって金属層の酸化を防ぐ層）であり、犠牲層との名称は当業者によく知られている。
【００４２】
Ｌｏｗ−Ｅ膜の別の一例は、透明導電性酸化物層を含む積層膜である。この膜は、例えば、ガラス板の主平面側から順に、下地層／透明導電性酸化物層／アモルファス層が積層された構造（第２の積層構造）を有する。換言すれば、このＬｏｗ−Ｅ膜は、透明導電性酸化物層と、透明導電性酸化物層を挟持する下地層およびアモルファス層とを含む第２の積層構造を有する。このＬｏｗ−Ｅ膜は、２以上の透明導電性酸化物層を含んでいてもよい。
【００４３】
下地層、透明導電性酸化物層およびアモルファス層の各層は、１つの材料から構成される１つの層であっても、互いに異なる材料から構成される２以上の層の積層体であってもよい。
【００４４】
下地層は、例えば、ケイ素、アルミニウム、亜鉛およびスズの各酸化物から選ばれる少なくとも１種を主成分とする層であり、ケイ素、アルミニウムおよび亜鉛の各酸化物から選ばれる少なくとも１種を主成分とする層でありうる。下地層は、ガラス板に含まれるナトリウムイオンなどのアルカリ金属イオンが透明導電性酸化物層に移動することを抑制し、これにより当該酸化物層の機能の低下が抑制される。下地層の厚さは、例えば２５〜９０ｎｍであり、好ましくは３５〜７０ｎｍである。下地層は、屈折率が互いに異なる２以上の層から構成されていてもよく、この場合、各層の厚さを調整することにより、Ｌｏｗ−Ｅ膜の反射色を中性色に近づけることが可能である。２以上の層、例えば２つの層、から構成される下地層では、ガラス板の主平面側から順に、酸化スズまたは酸化チタンを主成分とする第１の下地層、および酸化ケイ素または酸化アルミニウムを主成分とする第２の下地層とすることが好ましい。
【００４５】
透明導電性酸化物層は、例えば、酸化インジウムスズ（ＩＴＯ）、酸化亜鉛アルミニウム、アンチモンドープ酸化スズ（ＳｎＯ：Ｓｂ）およびフッ素ドープ酸化スズ（ＳｎＯ2：Ｆ）から選ばれる少なくとも１種を主成分とする層である。透明導電性酸化物層の厚さは、例えば１００〜３５０ｎｍであり、好ましくは１２０〜２６０ｎｍである。
【００４６】
アモルファス層は、例えば、ケイ素およびアルミニウムの各酸化物から選ばれる少なくとも１種を主成分とする層である。アモルファス層は、透明導電性酸化物層を保護するとともに、透明導電性酸化物層、特に化学気相成長（ＣＶＤ）法により形成した当該酸化物層、の表面の粗さを小さくする作用を有する。アモルファス層の厚さは、例えば１０〜７０ｎｍであり、好ましくは２０〜６０ｎｍである。アモルファス層の厚さの上限は、４０ｎｍ未満でありうる。
【００４７】
Ｌｏｗ−Ｅ膜、典型的には室内空間に露出している第２のＬｏｗ−Ｅ膜は機能性層を有していてもよく、この場合、アモルファス層の上に機能性層が形成されうる。機能性層は、例えば、抗菌層、抗ウィルス層である。機能性層は、例えば、ＴｉＯ2層であり、好ましくはアナターゼ型のＴｉＯ2層である。
【００４８】
第２の積層構造の具体的な一例では、透明導電性酸化物層が厚さ１２０ｎｍ以上のフッ素ドープ酸化スズ層を含み、アモルファス層が厚さ１５〜７０ｎｍのシリカ層を含む。厚さ１２０ｎｍ以上のフッ素ドープ酸化スズ層は、Ｌｏｗ−Ｅ膜の放射率εを一定の値以下とすることに寄与する。厚さ１５ｎｍ以上７０ｎｍ以下のシリカ層は、室内空間側および室外空間側から見た複層ガラスユニットの反射色の変動、特に赤色化、を抑制しながら、透明導電性酸化物層の表面の粗さが小さくなり、複層ガラスユニット１の室内空間側のガラス面の汚れ落ち性が向上することに寄与する。この例では、透明導電性酸化物層の厚さｄ１およびアモルファス層の厚さｄ２は、式ｄ２≧ｄ１×０．１１＋１．４ｎｍを満たすことが好ましい。アモルファス層の厚さがシリカ層の厚さ以上、すなわち１５ｎｍ以上であることを考慮すると、このとき、透明導電性酸化物層の厚さｄ１は１２５ｎｍ以上となる。この例において、第２のＬｏｗ−Ｅ膜５ｂの放射率εは、例えば０．３４以下である。
【００４９】
下地層、透明導電性酸化物層およびアモルファス層の形成方法は限定されず、公知の薄膜形成手法を利用できる。例えば、ＣＶＤ法によりこれらの層を形成できる。すなわち、透明導電性酸化物層を含むＬｏｗ−Ｅ膜は、例えば、ＣＶＤ法により形成できる。ＣＶＤ法による薄膜の形成は、ガラス板の製造工程、より具体的な例としてフロート法によるガラス板の製造工程において「オンライン」にて実施可能である。
【００５０】
これらの例はＬｏｗ−Ｅ膜の一例であり、複層ガラスユニット１が有するＬｏｗ−Ｅ膜の構成はこれらの例に限定されない。
【００５１】
複層ガラスユニット１の一つの実施形態では、第２のガラス板３の空隙層４に面する主平面１１ｃに形成された第１のＬｏｗ−Ｅ膜５ａは、金属層と、金属層における主平面１１ｃ側とは反対側の面（空隙層４側の面）に当該金属層と接して配置された犠牲層と、金属層および犠牲層を挟持する誘電体層のペアとを含む第１の積層構造を有し、第２のガラス板３の室内空間側の主平面１１ｄに形成された第２のＬｏｗ−Ｅ膜５ｂは、当該主平面１１ｄ側から順に下地層、透明導電性酸化物層およびアモルファス層を含む第２の積層構造を有する。図１に示す例において、Ｌｏｗ−Ｅ膜５ｂは室内空間に露出しており、空隙層４に面するＬｏｗ−Ｅ膜５ａよりも汚れ（例えば、指紋など）が付着しやすく、また、付着した汚れを掃除するための、あるいは物体の接触などによる化学的および物理的ストレスにも強く晒されることになる。そして、第１の積層構造と第２の積層構造とでは、第２の積層構造の方が強度ならびに化学的および物理的耐久性に優れている。このため、このような実施形態とすることにより、複層ガラスユニット１における使用時の耐久性が向上する。
【００５２】
この実施形態のより具体的な例として、第２のＬｏｗ−Ｅ膜５ｂについて、透明導電性酸化物層が厚さ１２０ｎｍ以上のフッ素ドープ酸化スズ層を含み、アモルファス層が厚さ１５〜７０ｎｍのシリカ層を含む例が挙げられる。上述のように、厚さ１２０ｎｍ以上のフッ素ドープ酸化スズ層は、Ｌｏｗ−Ｅ膜の放射率εを一定の値以下とすることに寄与する。厚さ１５ｎｍ以上７０ｎｍ以下のシリカ層は、室内空間側および室外空間側から見た複層ガラスユニットの反射色の変動、特に赤色化、を抑制しながら、透明導電性酸化物層の表面の粗さが小さくなり、複層ガラスユニット１の室内空間側のガラス面の汚れ落ち性が向上することに寄与する。この例では、透明導電性酸化物層の厚さｄ１およびアモルファス層の厚さｄ２は、式ｄ２≧ｄ１×０．１１＋１．４ｎｍを満たすことが好ましい。アモルファス層の厚さがシリカ層の厚さ以上、すなわち１５ｎｍ以上であることを考慮すると、このとき、透明導電性酸化物層の厚さｄ１は１２５ｎｍ以上となる。この例において、第２のＬｏｗ−Ｅ膜５ｂの放射率εは、例えば０．３４以下である。
【００５３】
この実施形態の上記例とは異なる具体的な例として、第１のＬｏｗ−Ｅ膜５ａが２つの第１の積層構造を有する例が挙げられる。これにより、Ｕ値をより低減させた複層ガラスユニット１の設計が可能となる。この例では、２つの第１の積層構造のうち、第１のＬｏｗ−Ｅ膜５ａが形成された主平面１１ｃからより遠い当該構造が含む金属層の厚さｄ３に対する、当該主平面１１ｃにより近い当該構造が含む金属層の厚さｄ４の比ｄ４／ｄ３が１．１５以上であり、厚さｄ３が６ｎｍ以上であることが好ましい。この比ｄ４／ｄ３の設定により、主平面１１ｃおよび室外空間側の主平面１１ａにおける複層ガラスユニット１の反射色の変動、特に赤色化、が抑制されるとともに、反射色の入射角依存性が緩和される。この効果は、特に、金属層の厚さｄ３およびｄ４の和が２７ｎｍ以上であるときに顕著である。
【００５４】
第２のガラス板３の室内空間に面するガラス面１１ｄ（図１に示す複層ガラスユニット１では＃４面）に形成された第２のＬｏｗ−Ｅ膜５ｂの表面の粗さは、適度になめらかである。この表面の粗さについて、Ｌｏｗ−Ｅ膜５ｂの表面の算術平均粗さＲａ（ＪＩＳ  Ｂ０６０１に規定）は１４ｎｍ以下であり、好ましくは１３ｎｍ以下、より好ましくは１２ｎｍ以下である。本明細書のＲａは、原子間力顕微鏡（ＡＦＭ）による表面の高さプロファイルから算出した値である。また、この表面の粗さについて、Ｌｏｗ−Ｅ膜５ｂの表面における粗さ曲線の二乗平均平方根傾斜ＲΔｑ（ＪＩＳ  Ｂ０６０１に規定）が０．７７以下であることが好ましい。同じＲａの値を示す場合においても、表面の変動の微視的な傾きは異なりうる。この傾きの差を考慮し、０．７７以下のＲΔｑが好ましいとする。本明細書のＲΔｑは、ＡＦＭによる表面の高さプロファイルから３次元的に求めた値である。２次元的に求めたＲΔｑの値は、３次元的に求めたＲΔｑの値とは異なるため、用いることができない。
【００５５】
第２のガラス板３自体の構成は特に限定されない。第２のガラス板３は、例えば、フロート法により形成されたフロートガラス板である。第２のガラス板３のガラス組成も特に限定されず、第２のガラス板３は、例えばソーダライムガラス組成物から構成される。
【００５６】
第２のガラス板３の厚さは、例えば２〜１５ｍｍであり、好ましくは２．５〜６ｍｍである。
【００５７】
第１のガラス板２の構成は特に限定されない。第１のガラス板２は、例えば、フロート法により形成されたフロートガラス板、あるいは型板ガラス板、網入りガラス板である。第１のガラス板２のガラス組成も特に限定されず、第１のガラス板２は、例えばソーダライムガラス組成物から構成される。
【００５８】
第１のガラス板２の厚さは、例えば２〜１５ｍｍであり、好ましくは２〜８ｍｍであり、より好ましくは２．５〜６ｍｍである。
【００５９】
第１のガラス板２の主平面にはＬｏｗ−Ｅ膜が形成されていてもいなくてもよい。図１に示す例では、第１のガラス板２の双方の主平面にＬｏｗ−Ｅ膜が形成されていない。すなわち、空隙層４を挟んで対向する一対のガラス板のうち、室外空間側に位置するガラス板の双方の主平面にＬｏｗ−Ｅ膜が形成されていない。第１のガラス板２における室外空間側の主平面にＬｏｗ−Ｅ膜が形成されていない場合、室外空間に露出する当該主平面、例えば複層ガラスユニット１の使用時に屋外に曝露される主平面、の汚れの問題を考慮する必要がない。第１のガラス板２の双方の主平面にＬｏｗ−Ｅ膜が形成されていない場合、第１のガラス板２として、Ｌｏｗ−Ｅ膜をガラス面に形成することが困難な型板ガラス板あるいは網入りガラス板を使用できる。型板ガラス板あるいは網入りガラス板を一方のガラス板に使用した複層ガラスユニットは、建物の窓構造への使用に好適である。より具体的なメリットの例として、型板ガラス板によって意匠的な効果が期待されるし、網入りガラス板によって防犯および／または防火の効果が期待される。
【００６０】
図１に示す例において空隙層４は、空隙層４を挟持する一対のガラス板（第１および第２のガラス板２，３）の周縁部（空隙層４に面する主平面の周縁部）に配置されたスペーサー６によってその厚さが保持されている。また、スペーサー６のさらに外周に配置された封着材７によって、空隙層４内の空間が密閉されている。スペーサー６とガラス板２，３との間にさらなる封着材が配置されていてもよい。スペーサー６および封着材７には、公知の構成を適用できる。空隙層４には、空気（乾燥空気）、ならびにアルゴンおよびクリプトンのような不活性ガスなどの気体が導入、充填されうる。空隙層４に気体が充填されている場合、空気よりもアルゴン、アルゴンよりもクリプトンが充填されている方が、複層ガラスユニット１のＵ値をより小さく設計できる。
【００６１】
空隙層４の厚さは、例えば４〜１６ｍｍであり、好ましくは６〜１６ｍｍである。
【００６２】
図１に示す複層ガラスユニット１の厚さは、例えば１０〜２２ｍｍであり、１２〜２２ｍｍとすることもできる。
【００６３】
図１に示す複層ガラスユニット１の製造方法は特に限定されず、例えば、公知の方法により形成された第１のガラス板および上述した薄膜形成手法を利用して形成された第２のガラス板を用いて、公知の方法により製造できる。
【００６４】
空隙層４は減圧されていてもよく、この場合、減圧の程度は限定されない。真空（圧力にしておよそ１０Ｐａ以下）にまで減圧された空隙層４とすることにより、複層ガラスユニット１のＵ値をさらに小さく設計できる。空隙層４が真空層である複層ガラスユニットの一例を図２に示す。
【００６５】
図２に示す複層ガラスユニット１は、真空層である空隙層４をより確実に維持するための構成が異なる以外、図１に示す複層ガラスユニット１と同様の構成を有する。真空層である空隙層４をより確実に維持するための代表的な構成は、第１のガラス板２および第２のガラス板３が空隙層４を挟んで所定の間隔で互いに離間した状態で保持されるために、双方のガラス板２，３の間に配置されている複数のスペーサー２１である。そして、図２に示す複層ガラスユニット１では、複数のスペーサー２１、およびユニット１の外周に配置された封着材７によって、空隙層４の負圧が保たれている。その他の特徴は、図１に示すガラスユニット１と同じである。例えば、図２に示すガラスユニット１においても、空隙層４を挟む一対のガラス板２，３のうち、室内空間側に位置する第２のガラス板３の双方の主平面１１ｃ，１１ｄに第１および第２のＬｏｗ−Ｅ膜５ａ，５ｂが形成されており、室内空間に露出している第２のガラス板３の主平面１１ｄの表面のＲａが１４ｎｍ以下である。スペーサー２１および封着材７には公知の構成を適用できる。
【００６６】
真空層である空隙層４の厚さは、例えば０．１〜１ｍｍであり、典型的には０．２ｍｍである。
【００６７】
図２に示す複層ガラスユニット１の厚さは、空隙層４の厚さを小さくできることに基づき、例えば６〜１２ｍｍであり、６．２〜１０．２ｍｍあるいは６．２〜８．２ｍｍとすることもできる。厚さ３〜８ｍｍ程度の１つのガラス板が窓枠（サッシ）に嵌め込まれた窓構造があるが、図２に示す複層ガラスユニット１は、その厚さによってはこのような窓構造に上記１つのガラス板を置き換えて使用できるとともに、この使用により、例えば優れた断熱効果（小さなＵ値）が期待される。
【００６８】
図２に示す複層ガラスユニット１の製造方法も特に限定されず、例えば、公知の方法により形成された第１のガラス板および上述した薄膜形成手法を利用して形成された第２のガラス板を用いて、公知の方法により製造できる。
【００６９】
本発明の複層ガラスユニットの構成は、所定の間隔で互いに離間した状態となるように空隙層４を挟んで互いに対向して配置された上述の第１および第２のガラス板２，３を備える限り限定されない。例えば、本発明の複層ガラスユニットは、第１および第２のガラス板２，３以外のさらなるガラス板を備えていてもよい。この場合、さらなるガラス板は、第１のガラス板２よりも室外空間側に配置されている。すなわち、この場合、第１および第２のガラス板２，３が挟持する空隙層４の室外空間側に２以上のガラス板が配置されており、空隙層４よりも室内空間側にある第２のガラス板３が室内空間に露出している（主平面１１ｄ上に形成されたＬｏｗ−Ｅ膜５ｂが室内空間に露出している）。換言すれば、３以上のガラス板から構成される本発明の複層ガラスユニットにおいても、最も室内空間側に位置するガラス板は第２のガラス板３である。
【００７０】
本発明の複層ガラスユニットでは、第１および第２のガラス板２，３が挟持する空隙層４よりも室外空間側のガラス板の枚数およびそれぞれの当該ガラス板の構成は限定されない。一つの実施形態では、複層ガラスユニット１が、空隙層４よりも室外空間側に型板ガラス板または網入りガラス板を備える。この型板ガラス板または網入りガラス板は、第１のガラス板２であっても、第１のガラス板２よりもさらに室外空間側に配置されたさらなるガラス板であってもよい。型板ガラス板および網入りガラス板により期待される効果は、上述のとおりである。
【００７１】
空隙層４よりも室外空間側のガラス板の数が２以上である複層ガラスユニットの一実施形態は、上述した一対のガラス板２，３のうち室外空間側に位置する第１のガラス板２に対して、所定の間隔で互いに離間した状態となるようにさらなる空隙層を挟んで対向して室外空間側に配置されたガラス板をさらに含む。このユニットは、３以上のガラス板から構成される。このユニットの最も室内空間側に位置するガラス板は第２のガラス板３である。
【００７２】
このような複層ガラスユニットの一例を図３に示す。図３に示す複層ガラスユニット１は３つのガラス板（第１のガラス板２、第２のガラス板３および第３のガラス板８）から構成される。第１のガラス板２および第２のガラス板３は、図１に示す複層ガラスユニット１と同様、所定の間隔で互いに離間した状態となるように空隙層４を挟んで対向して配置されている。第１のガラス板２および第３のガラス板８は、所定の間隔で互いに離間した状態となるようにさらなる空隙層９を挟んで対向して配置されている。このガラスユニット１では、第３のガラス板８が最も室外空間側にかつ当該空間に露出して、第２のガラス板３が最も室内空間側にかつ当該空間に露出して、それぞれ配置されている。また、図１に示すガラスユニット１と同様に、最も室内空間側に位置する第２のガラス板３の双方の主平面１１ｃ，１１ｄに、第１および第２のＬｏｗ−Ｅ膜５ａ，５ｂがそれぞれ形成されており、室内空間に露出している第２のガラス３の主平面１１ｄの表面のＲａが１４ｎｍ以下である。図３に示す複層ガラスユニットでは、当業者の慣例に従い、第３のガラス８の空隙層９とは反対側の主平面（室外空間に露出している主平面）１１ｅが＃１面、第３のガラス８の空隙層９に面する主平面１１ｆが＃２面、第１のガラス２の空隙層９に面する主平面１１ａが＃３面、第１のガラス２の空隙層４に面する主平面１１ｂが＃４面、第２のガラス３の空隙層４に面する主平面１１ｃが＃５面、第２のガラス３の空隙層４とは反対側の主平面（室内空間に露出している主平面）１１ｄが＃６面である。図３に示すガラスユニット１では、＃５面および＃６面がＬｏｗ−Ｅ膜を有する。
【００７３】
第３のガラス板８の構成（厚さを含む）は特に限定されず、第１のガラス板２と同様でありうる。
【００７４】
図３に示す複層ガラスユニット１では、非常に小さいＵ値を実現する設計が可能である。
【００７５】
図３に示す複層ガラスユニット１の厚さは、例えば１７〜４１ｍｍであり、２１〜４１ｍｍとすることもできる。
【００７６】
図３に示す複層ガラスユニット１の製造方法は特に限定されず、例えば、公知の方法により形成された第１および第３のガラス板、ならびに上述した薄膜形成手法を利用して形成された第２のガラス板を用いて、公知の方法により製造できる。
【００７７】
空隙層９は、空隙層４と同様の構成をとりうる。空隙層９および空隙層４の構成（厚さを含む）は、同一であっても互いに異なっていてもよい。空隙層４および／または空隙層９が真空層であってもよい。この場合、複層ガラスユニット１のＵ値をさらに小さく設計できる。第１のガラス板２および第２のガラス板３により挟まれている空隙層４が真空層である複層ガラスユニットの一例を図４に示す。
【００７８】
図４に示す複層ガラスユニット１は、真空層である空隙層４をより確実に維持するための構成が異なるとともに、最も室外空間側に位置する第３のガラス板８における空隙層９側の主平面（＃２面）に第３のＬｏｗ−Ｅ膜５ｃが形成されている以外、図３に示す、３つのガラス板から構成される複層ガラスユニット１と同様の構成を有する。真空層である空隙層４をより確実に維持するための代表的な構成は、第１のガラス板２および第２のガラス板３が空隙層４を挟んで所定の間隔で互いに離間した状態で保持されるために、双方のガラス板２，３の間に配置されている複数のスペーサー２１である。そして、図４に示す複層ガラスユニット１では、複数のスペーサー２１、およびユニット１の外周に配置された封着材７によって、空隙層４の負圧が保たれている。その他の特徴は、図３に示すガラスユニット１と同じである。例えば、図４に示すガラスユニット１においても、空隙層４を挟む一対のガラス板２，３のうち、室内空間側に位置する第２のガラス板３の双方の主平面１１ｃ，１１ｄに第１および第２のＬｏｗ−Ｅ膜５ａ，５ｂが形成されており、室内空間に露出している第２のガラス板３の主平面１１ｄの表面のＲａが１４ｎｍ以下である。スペーサー２１および封着材７には公知の構成を適用できる。
【００７９】
上述のように真空層である空隙層の厚さを小さくできることから、図４に示す複層ガラスユニット１の厚さは、例えば１４〜３０ｍｍであり、１４．２〜２９ｍｍあるいは１４．２〜２１．２ｍｍとすることもできる。２つのガラス板から構成される、厚さ１２〜２２ｍｍ程度の従来の複層ガラスユニットが窓枠（サッシ）に嵌め込まれた窓構造があるが、図４に示す、３つのガラス板から構成される複層ガラスユニット１は、その厚さによっては、このような２つのガラス板から構成される従来の複層ガラスユニットを置き換えて使用できるとともに、この使用により、例えば極めて優れた断熱効果（特に小さいＵ値）が期待される。
【００８０】
第３のＬｏｗ−Ｅ膜５ｃの構成は限定されず、例えば、第１の積層構造および第２の積層構造のいずれの構造を有していてもよい。Ｕ値をできるだけ小さくする観点からは、第３のＬｏｗ−Ｅ膜が第１の積層構造を有することが好ましい。
【００８１】
図４に示す複層ガラスユニット１の製造方法も特に限定されず、例えば、公知の方法により形成された第１のガラス板、ならびに上述した薄膜形成手法を利用して形成された第２のガラス板および第３のガラス板を用いて、公知の方法により製造できる。
【００８２】
図３，４に示す複層ガラスユニット１のように３つのガラス板から構成される複層ガラスユニットでは、中央のガラス板となる第１のガラス板２は、少なくともその一方の主平面にＬｏｗ−Ｅ膜が形成されていない必要があり、双方の主平面にＬｏｗ−Ｅ膜が形成されていないことが好ましい。換言すれば、中央のガラス板の双方の主平面にＬｏｗ−Ｅ膜が形成されている構成は採用できない。空隙層を挟んで互いに対向して配置された３つのガラス板から構成される複層ガラスユニットにおいて、中央のガラス板となるガラス板の双方の主平面にＬｏｗ−Ｅ膜が形成されていると、日射の熱により当該ガラス板の温度が上昇し、破損（熱割れ）が生じやすくなるためである。特に、南面の日射量が大きく、複層ガラスユニットの周縁部が強く冷却される冬季の晴れた午前中に、熱割れが生じやすい。また、第１のガラス板２が真空層である空隙層に面している場合、当該ガラス板のいずれの主平面にもＬｏｗ−Ｅ膜が形成されていないことが好ましい。中央のガラス板において少なくとも片方の主平面にＬｏｗ−Ｅ膜が形成されていると、同じく熱割れが生じやすくなるためである。これらの観点から、３つのガラス板から構成される複層ガラスユニットにおいて第１のガラス板２および第２のガラス板３により挟まれた空隙層４が真空層である場合、Ｌｏｗ−Ｅ膜は、＃２面、＃５面および＃６面に形成されていることが好ましい。図４に示すガラスユニット１では、＃２面、＃５面および＃６面にＬｏｗ−Ｅ膜が形成されている。
【００８３】
図３に示すガラスユニット１は、以下のように表現することもできる：すなわち、図３に示す複層ガラスユニットは、３つのガラス板Ａ、ガラス板Ｂおよびガラス板Ｃから構成され、室内空間と室外空間とを分離する複層ガラスユニットであって、ガラス板Ａおよびガラス板Ｂ、ならびにガラス板Ｂおよびガラス板Ｃは、それぞれ、所定の間隔で互いに離間した状態となるように空隙層を挟んで対向して配置され、３つのガラス板のうち最も室内空間側に位置するガラス板Ｃ（第２のガラス板３）における空隙層４側の主平面に第１のＬｏｗ−Ｅ膜、室内空間側の主平面に第２のＬｏｗ−Ｅ膜がそれぞれ形成されており、当該室内空間側の主平面に形成された第２のＬｏｗ−Ｅ膜の表面の算術平均粗さＲａが１４ｎｍ以下である。
【００８４】
図４に示すガラスユニット１は、以下のように表現することもできる：すなわち、図４に示す複層ガラスユニットは、３つのガラス板Ａ、ガラス板Ｂおよびガラス板Ｃから構成され、室内空間と室外空間とを分離する複層ガラスユニットであって、ガラス板Ａおよびガラス板Ｂ、ならびにガラス板Ｂおよびガラス板Ｃは、それぞれ、所定の間隔で互いに離間した状態となるように空隙層を挟んで対向して配置され、３つのガラス板のうち最も室内空間側に位置するガラス板Ｃ（第２のガラス板３）における空隙層４側の主平面に第１のＬｏｗ−Ｅ膜、室内空間側の主平面に第２のＬｏｗ−Ｅ膜がそれぞれ形成されているとともに、３つのガラス板のうち最も室外空間側に位置するガラス板Ａ（第３のガラス板８）におけるガラス板Ｂ（第１のガラス板２）側の主平面（室内空間側の主平面あるいは空隙層９側の主平面）または中央のガラス板Ｂにおけるガラス板Ａ側の主平面（室外空間側の主平面あるいは空隙層９側の主平面）に第３のＬｏｗ−Ｅ膜が形成されており、ガラス板Ｃの室内空間側の主平面に形成された第２のＬｏｗ−Ｅ膜の表面の算術平均粗さＲａが１４ｎｍ以下である。
【００８５】
本発明の複層ガラスユニットは、以下の特性を満たすように設計できる。
【００８６】
図１に示す複層ガラスユニット１に関し：
Ｕ値について、例えば１．６Ｗ／（ｍ2・Ｋ）以下であり、ガラスユニットの構成によっては、１．４Ｗ／（ｍ2・Ｋ）以下、および１．２Ｗ／（ｍ2・Ｋ）以下；
ＳＨＧＣの値について、例えば０．４０以上であり、ガラスユニットの構成によっては、０．４０を超える値、０．４５以上、０．５０以上、０．６０以上。ＳＨＧＣの値の上限は限定されない；
可視光線透過率（Ｔvis）について、例えば５０〜７５％であり、好ましくは５０〜７０％であり、より好ましくは５０〜６５％；
室外空間からの反射率について、例えば８〜２６％であり、好ましくは１０〜２０％であり、より好ましくは１２〜２０％；
室内空間からの反射率について、例えば８〜２８％であり、好ましくは１０〜２５％であり、より好ましくは１０〜２２％。
【００８７】
図２に示す複層ガラスユニット１に関し：
Ｕ値について、例えば１．０Ｗ／（ｍ2・Ｋ）以下であり、ガラスユニットの構成によっては、０．９Ｗ／（ｍ2・Ｋ）以下；
ＳＨＧＣの値について、例えば０．４５以上であり、ガラスユニットの構成によっては、０．４７以上、０．５０以上。ＳＨＧＣの値の上限は限定されない；
可視光線透過率（Ｔvis）について、例えば５０〜７５％；
室外空間からの反射率について、例えば１０〜２５％；
室内空間からの反射率について、例えば１０〜３０％。
【００８８】
図３に示す複層ガラスユニット１に関し：
Ｕ値について、例えば０．９３Ｗ／（ｍ2・Ｋ）以下であり、ガラスユニットの構成によっては、０．８０Ｗ／（ｍ2・Ｋ）以下、０．７２Ｗ／（ｍ2・Ｋ）以下；
ＳＨＧＣの値について、例えば０．３０以上であり、ガラスユニットの構成によっては、０．３２以上、０．３６以上。ＳＨＧＣの値の上限は限定されない；
可視光線透過率（Ｔvis）について、例えば４５〜６０％；
室外空間からの反射率について、例えば１５〜２５％；
室内空間からの反射率について、例えば１５〜２５％。
【００８９】
図４に示す複層ガラスユニット１に関し：
Ｕ値について、例えば０．６８Ｗ／（ｍ2・Ｋ）以下であり、ガラスユニットの構成によっては、０．６７Ｗ／（ｍ2・Ｋ）以下、０．６５Ｗ／（ｍ2・Ｋ）以下；
ＳＨＧＣの値について、例えば０．３０以上であり、ガラスユニットの構成によっては、０．３１以上。ＳＨＧＣの値の上限は限定されない；
可視光線透過率（Ｔvis）について、例えば４５〜６０％；
室外空間からの反射率について、例えば１５〜３０％；
室内空間からの反射率について、例えば１５〜３５％。
【００９０】
本発明の複層ガラスユニットでは、室外空間からの色調について、Ｌａ*ｂ*表色系のａ*値を、例えば−２５〜０、好ましくは−２０〜−４、ｂ*値を、例えば−１０〜１０、好ましくは−５〜５とすることができる。
【００９１】
本発明の複層ガラスユニットでは、室内空間からの色調について、Ｌａ*ｂ*表色系のａ*値を、例えば−２０〜０、好ましくは−１５〜−３、ｂ*値を、例えば−１０〜１５、好ましくは−４〜１０とすることができる。
【００９２】
本発明の複層ガラスユニットは、当該ユニットの厚さが小さい場合においても、低いＵ値および高いＳＨＧＣの値を実現できる。例えば、本発明の複層ガラスユニットの一形態、典型的には２つのガラス板から構成される本発明の複層ガラスユニットの一形態、において、複層ガラスユニットの厚さが２２ｍｍ以下、Ｕ値が１．６Ｗ／（ｍ2・Ｋ）以下、ＳＨＧＣ値が０．４〜０．７、可視光線透過率が５０〜７５％である。
【００９３】
本発明の複層ガラスユニットの製造方法は特に限定されず、例えば、公知の方法により形成された第１のガラス板および上述した薄膜形成手法を利用して形成された第２のガラス板、ならびに、必要に応じて、公知の方法により、または上述した薄膜形成手法を利用して形成された第３のガラス板を用いて、公知の方法により製造できる。
【００９４】
第２のガラス板３は、本発明の複層ガラスユニットの製造に使用する複層ガラスユニット用ガラス板として、単独で流通できる。この複層ガラスユニット用ガラス板は、双方の主平面１１ｃ，１１ｄにＬｏｗ−Ｅ膜５ａ，５ｂが形成されており、一方の主平面１１ｄに形成されたＬｏｗ−Ｅ膜５ｂの表面の算術平均粗さＲａが１４ｎｍ以下である。この複層ガラスユニット用ガラス板は、その他、第２のガラス板３の説明において上述した好ましい形態をとりうる。例えば、上記一方の主平面１１ｄに形成されたＬｏｗ−Ｅ膜５ｂの表面における粗さ曲線の二乗平均平方根傾斜ＲΔｑが０．７７以下である。
【００９５】
本発明の複層ガラスユニットは、単独で、あるいは窓枠（サッシ）部をさらに備え、窓枠部に複層ガラスユニットがはめ込まれた窓アセンブリとして、任意の窓構造に使用できる。この窓アセンブリおよび窓構造は、本発明の複層ガラスユニットを備え、低いＵ値を保持したままＳＨＧＣの値を従来より大きく設計することが可能である。
【実施例】
【００９６】
以下、実施例により本発明をさらに詳細に説明する。本発明は、以下の実施例に限定されない。【００９７】
本実施例では、所定の間隔で互いに離間した状態となるように空隙層を挟んで２つのガラス板が対向して配置された、２つのガラス板から構成される複層ガラスユニット、および所定の間隔で互いに離間した状態となるように空隙層を挟んで２つのガラス板が対向して配置されるとともに、一方のガラス板に対して所定の間隔で互いに離間した状態となるようにさらなる空隙層を挟んで対向して配置されたさらなる１つのガラス板が配置された、３つのガラス板から構成される複層ガラスユニットを作製した。複層ガラスユニットの作製方法を以下に示す。【００９８】
各実施例および比較例について、２または３つのフロートガラス板（厚さ３．０ｍｍ）を準備し、それぞれを所定寸法に切断するとともに、以下の表１Ａ〜表１Ｍに示すようにガラス板の主平面にＬｏｗ−Ｅ膜を形成した。表１Ａ〜表１Ｍにおいて、括弧内の数値は層の厚さ（ｎｍ）を示し、「−」はＬｏｗ−Ｅ膜を形成していないことを示す。【００９９】
そして、この２または３つのガラス板から、当業者に周知の製法により複層ガラスユニットを製造した。複層ガラスユニットの空隙層には所定の気体（空気またはアルゴン）を封入するか、または圧力１Ｐａ以下にまで減圧した真空空隙層とした。【０１００】
金属層（Ａｇ層）を含むＬｏｗ−Ｅ膜は、スパッタリング法によって形成した。このＬｏｗ−Ｅ膜における誘電体層（表１Ａ〜表１Ｍに示す「誘電体層」）は亜鉛酸化物層、スズ亜鉛酸化物層、スズ酸化物層、窒化ケイ素層などである。犠牲層を構成する材料にはチタン、ＺｎＡｌまたは酸化チタン（ＴｉＯX）を使用した。一方、透明導電性酸化物層を含むＬｏｗ−Ｅ膜は、ＣＶＤ法により形成した。【０１０１】
このように作製した実施例および比較例の各複層ガラスユニットの特性を、以下のように評価した。以下に、特性の評価方法を示す。【０１０２】
［熱的特性および反射特性］
複層ガラスユニットの＃１面における可視光透過率Ｔｖｉｓ（％）、＃１面における可視光反射率Ｒ（％）、＃４面（２つのガラス板から構成される複層ガラスユニット）または＃６面（３つのガラス板から構成される複層ガラスユニット）における可視光反射率Ｒ（％）、および複層ガラスユニットのＳＨＧＣの値は、室外側のガラス板および室内側のガラス板それぞれの光学特性実測値の結果から、ＪＩＳ  Ｒ３１０６（板ガラス類の透過率・反射率・放射率・日射熱取得率の試験方法）に準拠して計算により求めた。【０１０３】
また、複層ガラスユニットの＃１面、および＃４面（２つのガラス板から構成される複層ガラスユニット）または＃６面（３つのガラス板から構成される複層ガラスユニット）における入射角５°での反射色を、Ｌａ*ｂ*表色系のａ*値およびｂ*値として、ＪＩＳ  Ｚ８７２２およびＪＩＳ  Ｚ８７２９に準拠して求めた。なお、実施例１，７〜９および比較例３，５の＃１面の反射色について、その入射角依存性を評価するために、入射角４５°でのａ*値およびｂ*値を併せて求めた。なお、入射角４５°での反射色の値は、偏光面の影響をなくすために、Ｓ偏光での測定値とＰ偏光での測定値との平均値とした。【０１０４】
［Ｌｏｗ−Ｅ膜の表面の粗さ］
複層ガラスユニットの＃４面（２つのガラス板から構成される複層ガラスユニット）または＃６面（３つのガラス板から構成される複層ガラスユニット）にＬｏｗ−Ｅ膜を形成した実施例および比較例の一部について、当該Ｌｏｗ−Ｅ膜の表面の算術平均粗さＲａおよび粗さ曲線の二乗平均平方根傾斜ＲΔｑを、ＪＩＳ  Ｂ０６０１：２０１３の規定に準拠して求めた。【０１０５】
［汚れ落ち特性］
作製した複層ガラスユニットにおける室内空間に露出している面（複層ガラスユニットの＃４面または＃６面）の汚れ落ち特性は、以下のように評価した。最初に、＃４面または＃６面における以下の各汚れ（指紋、油性インク、口紅）を付着させた部分を、洗浄剤を染み込ませた１０ｃｍ角の綿布で所定の回数擦った後、当該部分に呼気を吐きかけたときに汚れの痕跡が肉眼で認められなかった場合をＯＫ、認められた場合をＮＧとした。所定の回数は、ガラス面にコーティングがなされていない市販のフロートガラスにおいて、上記綿布で痕跡が認められなくなるまで擦った回数とした。【０１０６】
＜指紋に対する汚れ落ち特性＞
被評価表面に、手の指先を押しつけて指紋を付けた。洗浄剤は脱イオン水、所定の回数は２０回とした。【０１０７】
＜油性フェルトペンインクに対する汚れ落ち特性＞
被評価表面に、市販の黒色の油性フェルトペン（マジックインキ(R) No.500、寺西化学工業株式会社製）で直径約１ｃｍの円を描き、乾燥させて汚れを付着させた。洗浄剤は市販のガラス用洗剤（ガラスマジックリン(R)、花王株式会社製）、所定の回数は５０回とした。【０１０８】
＜口紅に対する汚れ落ち特性＞
被評価表面に、市販の口紅（株式会社カネボウ化粧品製）で直径約１ｃｍの円を描き、汚れを付着させた。洗浄剤は市販の除光液（ネイルカラーリムーバー、株式会社カネボウ化粧品製）、所定の回数は３０回とした。【０１０９】
［熱割れ可能性］
３つのガラス板から構成される複層ガラスユニットのうち、実施例７１〜７４、比較例７１〜７８、および実施例８１〜８４で作製したユニットについて、その中央部ガラス板の熱割れ可能性を評価した。【０１１０】
ガラス板は、サッシに嵌め込まれて建物などに取り付けられることがある。ガラス板が日射を受けると、日射の一部を吸収して温度が上昇し、膨張しようとする。一方、サッシに嵌め込まれた部分あるいは建物の庇などにより影になった部分は、日射による温度上昇が小さく、熱膨張が小さいので、日射を受けた部分の膨張を拘束する。これにより、ガラス板の周縁部に、日射を受けた部分とそうでない部分、典型的には周縁部、との温度差に比例する引張応力（熱応力）が生じる。熱応力がガラス板のエッジ強度を超えるとガラス板が割れることがある。これを熱割れという。【０１１１】
ガラス板に生じる熱応力は、影のでき方によりガラスの温度分布が変わることで変化し（影係数）、室内のカーテンなどによりガラス板の中央部の温度が高くなることで増加し（カーテン係数）、ガラス板の面積が大きくなることで増加し（面積係数）、ガラス板が嵌め込まれるサッシの断熱性が大きくなることで減少し（エッジ係数、サッシカラー）、地域による代表的な外気温により変化する。このため、これらの条件を考慮して熱応力を算出した。具体的には、日本板硝子株式会社が公開する「ガラス建材カタログ  技術資料編」の第６８−７１ページ（http://glass-catalog.jp/pdf/g46-010.pdf［２０１４年１２月］、http://glass-catalog.jp/pdf/g60-010.pdf［２０１５年１月２０日訂正］を参照）の記載に従い、影係数を「シングルシャドー」、カーテン係数を「カーテン無し」、エッジ係数を「弾性シーリング材＋バックアップ材（発泡材）」、サッシカラーを「淡色」、地域を日本の地方である「関東南部・北陸・東海・近畿・中国・四国・九州」として熱応力を算出し、算出した熱応力が呼び厚さ３〜１２ｍｍのフロートガラス板の許容応力を超える場合を、熱割れ可能性あり（ＹＥＳ）、許容応力以下におさまる場合を熱割れ可能性なし（ＮＯ）とした。【０１１２】
作製した実施例および比較例の各複層ガラスユニットに対する上記特性の評価結果を、以下の表２Ａ〜表２Ｇに示す。【０１１３】
【表１Ａ】
0006546164.tif 000002
【０１１４】
【表１Ｂ】
0006546164.tif 000003
【０１１５】
【表１Ｃ】
0006546164.tif 000004
【０１１６】
【表１Ｄ】
0006546164.tif 000005
【０１１７】
【表１Ｅ】
0006546164.tif 000006
【０１１８】
【表１Ｆ】
0006546164.tif 000007
【０１１９】
【表１Ｇ】
0006546164.tif 000008
【０１２０】
【表１Ｈ】
0006546164.tif 000009
【０１２１】
【表１Ｉ】
0006546164.tif 000010
【０１２２】
【表１Ｊ】
0006546164.tif 000011
【０１２３】
【表１Ｋ】
0006546164.tif 000012
【０１２４】
【表１Ｌ】
0006546164.tif 000013
【０１２５】
【表１Ｍ】
0006546164.tif 000014
【０１２６】
【表２Ａ】
0006546164.tif 000015
【０１２７】
【表２Ｂ】
0006546164.tif 000016
【０１２８】
【表２Ｃ】
0006546164.tif 000017
【０１２９】
【表２Ｄ】
0006546164.tif 000018
【０１３０】
【表２Ｅ】
0006546164.tif 000019
【０１３１】
【表２Ｆ】
0006546164.tif 000020
【０１３２】
【表２Ｇ】
0006546164.tif 000021
【０１３３】
表１Ａ、表１Ｂおよび表１Ｄに示す実施例１〜９、比較例１〜８および実施例２１〜２２では、２つのガラス板から構成され、空気が満たされた厚さ１２ｍｍの空隙層を有する複層ガラスユニットを作製した。表１Ｃおよび表１Ｅに示す実施例１１〜１７および実施例３１〜３２では、２つのガラス板から構成され、アルゴンガスが満たされた厚さ１２ｍｍの空隙層を有する複層ガラスユニットを作製した。これらの複層ガラスユニットの特性を、表２Ａ、表２Ｂに示す。【０１３４】
表２Ａに示すように実施例１〜９の複層ガラスユニットは、＃４面の高い汚れ落ち特性を示すとともに、Ｌｏｗ−Ｅ膜を有さないか、あるいは１つの面のみにＬｏｗ−Ｅ膜が形成されている比較例１〜３のユニットに対して、低いＵ値を示した。また、実施例１〜９の複層ガラスユニットは、＃２面および＃４面にＬｏｗ−Ｅ膜を有する比較例４，７，８のユニットに比べて、大きなＳＨＧＣの値を示した。＃２面および＃３面にＬｏｗ−Ｅ膜を有する比較例６の複層ガラスユニットでは、その２つの面に形成されたＬｏｗ−Ｅ膜の双方が金属層（Ａｇ層）を２層有する低放射性に優れる膜であるにもかかわらず、実施例１〜９の複層ガラスユニットに比してＵ値が高く、ＳＨＧＣの値が小さくなった。そして、実施例１〜９の複層ガラスユニットは、＃４面のＲａが１４ｎｍを超える比較例４，５のユニットに比べて、＃４面の高い汚れ落ち特性を示した。【０１３５】
実施例１〜９のなかでも実施例１，７の複層ガラスユニットがより低いＵ値を示した。実施例１，７のユニットは、いずれもＡｇ層（金属層）の厚さｄ３およびｄ４の和が２７ｎｍ以上であるが、Ａｇ層（金属層）の厚さに関する上述の比ｄ４／ｄ３が１．１５以上である実施例１のユニットは、そうではない実施例７のユニットに比べて、反射色の入射角依存性が緩和されていた。より具体的には、実施例７では５°から４５°への入射角の変化によってａ*値が負の値から正の値へと変化し、反射色の色調が緑系色から赤系色に変化したが、実施例１では、当該入射角の変化によってもａ*値が負の値のままであり、反射色の色調は緑系色を保っていた。また、＃３面のＡｇ層の厚さの和が２７ｎｍ未満である実施例８，９のユニットは、上述の比ｄ４／ｄ３にかかわらず、入射角の変化によってもａ*値が負の値のままであり、反射色の色調は緑系色を保っていた、すなわち、反射色の入射角依存性が緩和されていた。さらに、＃３面のＡｇ層の厚さの和が２７ｎｍ未満である実施例３，４，８，９のユニットは、そうではない実施例１，２，５〜７のユニットに比べて、大きなＳＨＧＣの値を示した。【０１３６】
表２Ｂに示す実施例１１〜１７、実施例２１〜２２および実施例３１〜３２についても、表２Ａに示す実施例１〜９と同様の傾向を示した。実施例２１〜２２のＵ値は比較例６と同じであるが、金属層を有するＬｏｗ−Ｅ膜について、比較例６の膜が２つの金属層を有する、すなわち本質的に低放射性に優れる膜であるのに対して実施例２１〜２２の膜が１つの金属層しか有さないことを考慮すると、実施例２１〜２２の構成によってＵ値を低下させる優れた効果が達成されていることがわかる。これに加えて、実施例２１〜２２のＳＨＧＣの値は比較例１〜８に比べて高い。また、アルゴンガスの空隙層を有する実施例１１〜１７、実施例３１〜３２では、空気の空隙層を有する実施例１〜９、実施例２１〜２２に比べて、Ｌｏｗ−Ｅ膜について同様の構成を有する場合、Ｕ値がより小さくなった。【０１３７】
表１Ｆおよび表１Ｇに示す実施例４１〜４２、比較例４１〜４４および実施例５１〜５２では、２つのガラス板から構成され、厚さ０．２ｍｍの真空空隙層を有する複層ガラスユニットを作製した。これらの複層ガラスユニットの特性を、表２Ｃ、表２Ｄに示す。【０１３８】
表２Ｃ、表２Ｄに示すように、実施例４１〜４２、実施例５１〜５２および比較例４１〜４４においても、表２Ａに示す実施例１〜９および比較例１〜８と同様の傾向を示した。また、真空の空隙層を有する実施例４１〜４２および実施例５１〜５２では、空気またはアルゴンガスの空隙層を有する、２つのガラス板から構成される他の実施例に比べて、Ｌｏｗ−Ｅ膜について同様の構成を有する場合、Ｕ値がさらに小さくなった。実施例５１〜５２のＵ値は比較例４１〜４４よりも高いが、金属層を有するＬｏｗ−Ｅ膜について、比較例４１〜４４の膜が２つの金属層を有するのに対して実施例５１〜５２の膜が１つの金属層しか有さないことを考慮すると、実施例５１〜５２の構成によってＵ値を低下させる優れた効果が達成されていることがわかる。【０１３９】
表１Ｈおよび表１Ｉに示す実施例６１〜６４および比較例６１〜６４では、３つのガラス板から構成され、一方の空隙層が厚さ０．２ｍｍの真空空隙層である複層ガラスユニットを作製した。これらの複層ガラスユニットの特性を、表２Ｅに示す。【０１４０】
表２Ｅに示すように、３つのＬｏｗ−Ｅ膜を形成したユニットのうち、中央のガラス板のいずれの主平面にもＬｏｗ−Ｅ膜が形成されていない実施例６１〜６４および比較例６２〜６４では、最も室内空間側のガラス板の双方の主平面（＃５面および＃６面）にＬｏｗ−Ｅ膜を形成した実施例６１〜６４において非常に低いＵ値が達成された。また、２つのＬｏｗ−Ｅ膜を形成した比較例６１に対して、実施例６１〜６４では非常に低いＵ値が達成された。【０１４１】
表１Ｊ〜表１Ｍに示す実施例７１〜７４、比較例７１〜７８および実施例８１〜８４では、３つのガラス板から構成され、双方の空隙層に気体（空気またはアルゴン）が充填された複層ガラスユニットを作製した。これらの複層ガラスユニットの特性を、表２Ｆ、表２Ｇに示す。【０１４２】
表２Ｆ、表２Ｇに示すように、実施例７１〜７４、比較例７１〜７８および実施例８１〜８４では、最も室内空間側のガラス板の双方の主平面（＃５面および＃６面）にＬｏｗ−Ｅ膜を形成した実施例７１〜７４および実施例８１〜８４において、比較例７１〜７８に比べて、低いＵ値が達成されるとともに、Ｌｏｗ−Ｅ膜の数が同じ場合に、より高いＳＨＧＣの値が達成された。また、３つのガラス板のうち中央のガラス板の双方の主平面（＃３面および＃４面）にＬｏｗ−Ｅ膜を形成した比較例７７では、熱割れ可能性がＹＥＳとなった。【０１４３】
より具体的に、３つのＬｏｗ−Ｅ膜を形成した実施例７１〜７４、実施例８１〜８４および比較例７３〜７８のうち、最も室内空間側のガラス板の双方の主平面（＃５面および＃６面）と、最も室外空間側のガラス板の空隙層に面した主平面（＃２面）または中央のガラス板の室外空間側の主平面（＃３面）とにＬｏｗ−Ｅ膜を形成した実施例７１〜７４および実施例８１〜８４において非常に低いＵ値が達成された。比較例７５，７６は、それぞれ、実施例７１，７３の＃１面と＃６面とを裏返したユニットであるが、実施例７１，７３と比較するとＳＨＧＣの値に変化がない一方で、Ｕ値が、各実施例より大きく劣る程、大きくなった。【０１４４】
比較例７８は、実施例７２，７４と同じく３つのＬｏｗ−Ｅ膜が形成されたユニットであるが、＃５面および＃６面の双方の主平面にＬｏｗ−Ｅ膜が形成されていないため、Ｕ値にこそ変化がないが、ＳＨＧＣの値が小さく、各実施例より劣っていた。比較例７３，７４は、その３つのＬｏｗ−Ｅ膜の何れもが２つの金属層を有するにもかかわらず、Ｕ値が大きく、３つのＬｏｗ−Ｅ膜のうち２つの膜のみ２つの金属層を有する実施例７１〜７４および実施例８１〜８４に比べて劣っていた。また、２つのＬｏｗ−Ｅ膜が形成されたユニットである比較例７１，７２に対して、実施例７１〜７４および実施例８１〜８４では非常に低いＵ値が達成された。【０１４５】
次に、上記実施例および比較例に用いたガラス板と同じ厚さ３．０ｍｍのフロートガラス板を準備し、これを所定寸法に切断するとともに、以下の表３に示すように当該ガラス板の一方の主平面のみにＬｏｗ−Ｅ膜を形成した。Ｌｏｗ−Ｅ膜を形成したこのガラス板について、複層ガラスユニットを製造することなく、そのＬｏｗ−Ｅ膜の表面の粗さと、当該表面における汚れ落ち特性のみを評価した。その結果を比較例９１，９２として表３に示す。【０１４６】
【表３】
0006546164.tif 000022
【０１４７】
図５に、実施例１〜７および比較例４，５，９１，９２の＃４面（比較例９１，９２においてはＬｏｗ−Ｅ膜の形成面）における算術平均粗さＲａと粗さ曲線の二乗平均平方根傾斜ＲΔｑとの関係を示す。図５に示すように、各実施例の間および各比較例の間においてＲａとＲΔｑとはよい相関を示すが、実施例と比較例との間ではＲａとＲΔｑとの相関が乏しい。すなわち、第２の積層構造にアモルファス層を含む実施例のＬｏｗ−Ｅ膜は、Ｒａは同じであるがアモルファス層を含まないＬｏｗ−Ｅ膜と比較して小さなＲΔｑを有し、高い汚れ落ち特性を有するといえる。【０１４８】
本発明は、その意図および本質的な特徴から逸脱しない限り、他の実施形態に適用しうる。この明細書に開示されている実施形態は、あらゆる点で説明的なものであってこれに限定されない。本発明の範囲は、上記説明ではなく添付したクレームによって示されており、クレームと均等な意味および範囲にあるすべての変更はそれに含まれる。
【産業上の利用可能性】
【０１４９】
本発明の複層ガラスユニットは、建物および車両などの窓構造に広く使用できる。
【図１】
0006546164.tif 000023
【図２】
0006546164.tif 000024
【図３】
0006546164.tif 000025
【図４】
0006546164.tif 000026
【図５】
0006546164.tif 000027